(57)【要約】      （修正有）【課題】非常に滑らかな表面を持ち、かつポリマー分離層のキャリア材料として使用すると均一なポリマー表面をもたらす、複合体の提供。【解決手段】繊維を含む基材の上および隙間に、互いに結合しかつ基材に部分的に結合されており、Ａｌ、Ｚｒ、ＴｉおよびＳｉ元素の酸化物から選択される少なくとも１つの酸化物を含む酸化物粒子からなる多孔質層（１）と、その少なくとも片側に、互いに結合しかつ層（１）に部分的に結合されており、Ａｌ、Ｚｒ、Ｔｉ、およびＳｉ元素の酸化物から選択される少なくとも１つの酸化物を含む酸化物粒子からなる多孔質層（２）を有し、層（１）に存在する酸化物粒子は、層（２）に存在する酸化物粒子よりも大きな中央粒径を有し、層（１）の酸化物粒子の中央粒径は０．５〜４μｍであり、かつ層（２）の酸化物粒子の中央粒径は０．０１５〜０．１５μｍである複合体。【選択図】図１
2020111042.tif 000002
【特許請求の範囲】
【請求項１】
繊維、好ましくは非導電性材料を含む基材上および前記基材の隙間に、互いに結合しかつ前記基材に部分的に結合されており、Ａｌ、Ｚｒ、ＴｉおよびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（１）を有し、
さらに、少なくとも片側に、互いに結合しかつ前記層（１）に部分的に結合されており、Ａｌ、Ｚｒ、Ｔｉ、およびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（２）を有する複合体であって、
前記層（１）に存在する酸化物粒子は、前記層（２）に存在する酸化物粒子よりも大きな中央粒径を有し、
明細書で規定されているようにして測定された、前記層（１）の酸化物粒子の中央粒径（ｄ５０）は０．５〜４μｍであり、かつ
明細書で規定されているようにして測定された、前記層（２）の酸化物粒子の中央粒径（ｄ５０）は０．０１５〜０．１５μｍ、好ましくは０．０４〜０．０６μｍであること
を特徴とする複合体。
【請求項２】
ガーレー数が２００〜１，７００秒、好ましくは２５０〜１，２００秒、より好ましくは３００〜８００秒であることを特徴とする請求項１に記載の複合体。
【請求項３】
厚さが１００〜４００μｍ、好ましくは１２５〜２００μｍ、より好ましくは１３０〜１７０μｍであることを特徴とする請求項１または２に記載の複合体。
【請求項４】
前記基材が不織布、ニットまたはレイドスクリム（ｌａｉｄ  ｓｃｒｉｍ）、好ましくは不織布またはレイドスクリム、より好ましくは不織布であることを特徴とする請求項１〜３のいずれか１項に記載の複合体。
【請求項５】
前記繊維が１〜２００ｇ／ｋｍであり、好ましくはポリアクリロニトリル、ポリアミド、ポリエステルおよび／またはポリオレフィンからなることを特徴とする請求項１〜４のいずれか１項に記載の複合体。
【請求項６】
前記基材は、厚さが５０〜１５０μｍ、好ましくは１００〜１３０μｍであり、かつ坪量が４０〜１５０ｇ／ｍ２、好ましくは５０〜１２０ｇ／ｍ２、好ましくは５０〜１００ｇ／ｍ２、最も好ましくは６０ｇ／ｍ２であることを特徴とする請求項１〜５のいずれか１項に記載の複合体。
【請求項７】
平均孔径が６０〜１４０ｎｍ、好ましくは７５〜１３０ｎｍであることを特徴とする請求項１〜６のいずれか１項に記載の複合体。
【請求項８】
明細書で規定されているようにして測定された、前記層（２）の表面の表面粗さ（Ｓｄｑ）が１０μｍ未満、より好ましくは８μｍ未満であることを特徴とする請求項１〜７のいずれか１項に記載の複合体。
【請求項９】
ポリマー層（ＰＳ）が前記層（２）の上または上方に存在し、かつ好ましくはガス分離層であることを特徴とする請求項８に記載の複合体。
【請求項１０】
前記ポリマー層（ＰＳ）が過フッ素化ポリマーを含み、好ましくはそれのみを含むことを特徴とする請求項８または９に記載の複合体。
【請求項１１】
以下の工程：
（ａ）コーティング組成物（ＢＭ１）を、繊維と前記繊維間の隙間とを有する基材に適用する工程であり、前記コーティング組成物が、以下：
（ａ１）元素Ｔｉ、Ａｌ、Ｚｒおよび／またはＳｉの酸化物から選択され、かつ中央粒径（ｄ５０）が０．５〜４μｍである酸化物粒子を、水、無機酸、好ましくは硝酸、および分散助剤と混合することにより生成される酸化物粒子の分散体（Ｄ１）、
（ａ２）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を、水と混合することにより生成される酸化物粒子の分散体（Ｄ２）、および
（ａ３）少なくとも２つの有機官能性シランを、アルカノール、好ましくはエタノール、無機酸、好ましくはホウ酸、および水と混合することにより生成されるバインダー配合物（ＢＦ１）
を組み合わせることにより生成される工程、
（ｂ）第１層（Ｓ１’）を作製するために、１００℃〜２７５℃、好ましくは１２０℃〜２４０℃の温度で、前記コーティング組成物（ＢＭ１）を固める工程、
（ｃ）必要に応じて、少なくとも層（Ｓ１’）に、コーティング組成物（ＢＭ２）を適用する工程であり、前記コーティング組成物（ＢＭ２）が、以下：
（ｃ１）元素Ｔｉ、Ａｌ、Ｚｒおよび／またはＳｉの酸化物から選択され、かつ中央粒径（ｄ５０）が０．５〜４μｍである酸化物粒子を、水、無機酸、好ましくは硝酸、および分散助剤と混合することにより生成される酸化物粒子の分散体（Ｄ３）、
（ｃ２）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を、水と混合することにより生成される酸化物粒子の分散体（Ｄ４）、および
（ｃ３）少なくとも２つの有機官能性シランを、アルカノール、好ましくはエタノール、無機酸、好ましくはホウ酸、および水と混合することにより生成されるバインダー配合物（ＢＦ２）
を組み合わせることにより生成される工程、
（ｄ）必要に応じて、第２層（Ｓ２’）を作製するために、１００℃〜２７５℃、好ましくは１２０℃〜２４０℃の温度で、前記コーティング組成物（ＢＭ２）を固める工程、
（ｅ）コーティング組成物（ＢＭ３）を層（Ｓ１’）または存在する場合は層（Ｓ２’）に適用する工程であり、前記コーティング組成物（ＢＭ３）が、水および無機酸を、以下：
（ｅ１）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を含む水性分散体（Ｄ５）、
エタノール、および
（ｅ２）少なくとも２つの有機官能性シランを含むバインダー配合物（ＢＦ３）
と組み合わせることにより生成される工程、
（ｆ）層（Ｓ３’）を作製するために、１００℃〜２７５℃、好ましくは１２０℃〜２４０℃の温度で、前記コーティング組成物を固める工程、
（ｇ）必要に応じて、コーティング組成物（ＢＭ４）を層（Ｓ３’）に適用する工程であり、前記コーティング組成物（ＢＭ４）が、水および無機酸を以下：
（ｇ１）元素Ｔｉ、Ａｌ、Ｚｒおよび／またはＳｉの酸化物から選択され、かつ中央粒径が１５〜１５０ｎｍ、好ましくは４０〜６０ｎｍである酸化物粒子を含む水性分散体（Ｄ６）、
エタノール、および
（ｇ２）少なくとも２つの有機官能性シランを含むバインダー配合物（ＢＦ４）
と組み合わせることにより生成される工程、および
（ｈ）必要に応じて、層（Ｓ４’）を作製するために、１００℃〜２７５℃、好ましくは１２０℃〜２４０℃の温度で、前記コーティング組成物を固める工程
を有することを特徴とする、複合体、好ましくは請求項１〜１０のいずれか１項に記載の複合体の製造方法。
【請求項１２】
使用される前記有機官能性シランが、３−グリシジルオキシトリエトキシシラン、メチルトリエトキシシラン、およびテトラエトキシシランであることを特徴とする請求項１１に記載の方法。
【請求項１３】
３−グリシジルオキシトリエトキシシラン、メチルトリエトキシシラン、およびテトラエトキシシランが、２〜４：０．５〜１．５：１、より好ましくは２．５〜３．５：０．７５〜１．２５：１、最も好ましくは３：１：１の質量比でバインダー配合物（ＢＦ１）および（ＢＦ２）に使用されることを特徴とする請求項１１または１２に記載の方法。
【請求項１４】
３−グリシジルオキシトリエトキシシラン、メチルトリエトキシシラン、およびテトラエトキシシランが、０．５〜１．５：１．５〜２．５：１、より好ましくは０．７５〜１．２５：１．７５〜２．２５：１、最も好ましくは１：２：１の質量比でバインダー配合物（ＢＦ３）および（ＢＦ４）に使用されることを特徴とする請求項１１〜１３のいずれか１項に記載の方法。
【請求項１５】
前記コーティング組成物（ＢＭ３）と（ＢＭ４）は同一組成であることを特徴とする請求項１１〜１４のいずれか１項に記載の方法。
【請求項１６】
前記コーティング組成物（ＢＭ１）と（ＢＭ２）は同一組成であることを特徴とする請求項１１〜１５のいずれか１項に記載の方法。
【請求項１７】
使用される前記基材が、ポリアクリロニトリル、ポリエステル、ポリアミド、および／またはポリオレフィンから選択される繊維を含むポリマー不織布であることを特徴とする請求項１１〜１６のいずれか１項に記載の方法。
【請求項１８】
前記固化が、熱風オーブン、ＩＲオーブン、または別のオーブンを通過することによって行われる請求項１１〜１７のいずれか１項に記載の方法。
【請求項１９】
工程（ｆ）の後、または存在する場合は工程（ｈ）の後に行われる更なる工程（ｉ）において、過フッ素化ポリマーを含むポリマー層が、層（Ｓ３’）または存在する場合は層（Ｓ４’）に適用されることを特徴とする請求項１１〜１８のいずれか１項に記載の方法。
【請求項２０】
過フッ素化ポリマーを含む前記ポリマー層（ＰＳ）を適用する前および／または後に、ゴム状ポリマー、好ましくはシリコーンを含むポリマーコーティング（ＰＢ）を適用することを特徴とする請求項１９に記載の方法。
【請求項２１】
ガス分離膜、好ましくはＣＯ２からメタン、ＣＯ２からＨ２、Ｎ２からＨ２、Ｎ２からＯ２、またはＣＯ４からＨｅ、より好ましくはＣＯ２からＣＯ４を分離するためのガス分離膜としての、請求項１〜１０のいずれか１項に記載の複合材料、または請求項１１〜２０のいずれか１項に従って製造された複合材料の使用。
【請求項２２】
請求項１〜１０のいずれか１項に記載の複合材料、または請求項１１〜２０のいずれか１項に従って製造された複合材料を含むガス分離装置。
【発明の詳細な説明】
【技術分野】
【０００１】
本発明は、
繊維、好ましくは非導電性材料を含む基材上および前記基材の隙間に、互いに結合しかつ前記基材に部分的に結合されており、Ａｌ、Ｚｒ、ＴｉおよびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（１）を有し、
さらに、少なくとも片側に、互いに結合しかつ前記層（１）に部分的に結合されており、Ａｌ、Ｚｒ、Ｔｉ、およびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（２）を有する複合体であって、
前記層（１）に存在する酸化物粒子は、前記層（２）に存在する酸化物粒子よりも大きな中央粒径を有し、
前記層（１）の酸化物粒子の中央粒径（ｄ５０）は０．５〜４μｍであり、かつ
前記層（２）の酸化物粒子の中央粒径（ｄ５０）は０．０１５〜０．１５μｍ、好ましくは０．０４〜０．０６μｍであること
を特徴とする複合体、
対応する複合体の製造方法、および
その使用、特にガス分離での使用に関する。
【背景技術】
【０００２】
天然ガスの生産において、メタンの他に多くの付随物質を含む堆積物が、ますます産出されている。これらの付随物質の一部は、天然ガス中に残留してもよいが、他の部分は、天然ガス処理の過程で除去されなければならない。後者には、導管や容器の腐食を引き起こす可能性がある物質だけでなく、ガスの発熱量を低下させる物質も含まれる。除去されるべき成分、または濃度が著しく低下されるべき成分が過剰に存在する場合、それらは、通常、水、二酸化炭素、窒素、水銀、および硫化水素である。本明細書の文脈では、二酸化炭素の除去が特に重要である。技術水準は、アミンスクラビングによる除去であり、これにより、今日では、約９０％の天然ガスが浄化されている。生成されるガス中の不要な付随物質の割合は、将来的に明らかに増加することが予想される。例えばアジアでは、最大５０％のＣＯ２を含む第１ソースが産出されている。
【０００３】
アミンスクラビングの場合、二酸化炭素の収着後にエネルギーを使用した脱着によってアミンを再生成する必要があるため、最近では、これらの不純物の大部分を除去するための膜の使用も増えている。膜の使用には、（より少ないスペースで足りる）より小さなプラントにすることができる／できるにちがいない、簡単な操作にすることができる／できるにちがいない、そして液体化学薬品を使用しないとすることができる／使用する必要がない、という利点がある。
【０００４】
最も一般的に使用される膜は、酢酸セルロースで作製された中空糸膜または平膜の形の非対称ポリマー膜として製造され、使用されている。しかし、使用中の酢酸セルロース膜の分離性能は、様々な効果によって低下するので、使用中に実施される分離は、十分に大きな分離係数を達成しないことがしばしば起こり、あるいは長時間の稼働後に明らかにマイナスの変化が起こる。そのため、例えばポリマーを変性させる等、分離係数（またはクリーンガス選択性）を向上させるための種々の作業がある。
【０００５】
実際の用途での分離性能の低下は、多くの場合、ポリマー中の高級炭化水素（本明細書では、５個を超える炭素原子を有する炭化水素と定義する。）の収着と、それに付随するポリマーの軟化に起因する。過フッ素化ポリマーの場合、この効果は明らかに減少するか、またはほとんど無い。したがって、これらのポリマーは、高級炭化水素がこれらの化合物の露点に近い割合でガス中に存在する分離タスク用の選択的材料として、良好な適合性がある。
【０００６】
完全にフルオロポリマーのみからなる非対称膜の製造は、経済的に実現不可能であり、したがって、フッ素化ポリマーの割合が最も小さい複合膜しか実現可能でない。ただし、基礎構造は、上記の不純物によっても変性されないように選択される必要がある。結果として、実質的にすべてのポリマーがこの目的のための選択肢に該当しない。
【０００７】
特許文献１では、Ｐｏｒｏｇｅｎ社が、多孔質ＰＥＥＫキャリア（ＰＥＥＫフィルム）の上にフルオロポリマー層を適用することを提案した。そこでの課題は、フルオロポリマーの官能基を介した担体への結合であった。
【０００８】
特許文献２は、「多数のオリフィスが設けられ、かつその上にコーティングが存在する二次元の可撓性基材」を有する複合構造を備えた電気セパレータを提案している。基材の材料は、金属、合金、プラスチック、ガラスおよび炭素繊維、またはこれらの材料の組み合わせから選択され、コーティングは、２次元的に連続した多孔質の非導電性セラミックコーティングである。セラミックコーティングの使用は、熱的および化学的安定性を約束する。
【０００９】
そのような複合体をポリマーで変性できるという事実は、例えば特許文献３に記載されている。しかし、そこで使用されているポリマーは、本質的に球形構造を有し、かつ複合体内に存在するものである。
【００１０】
ジェームズ・エコノミー教授のグループは、選択層が多孔質支持体（例えば、ポリスルホンまたはセラミック膜）に適用される複合薄膜（ＴＦＣ）の生成の研究プロジェクトに関する報告書を発表した（ｈｔｔｐ：／／ｅｃｏｎｏｍｙ．ｍａｔｓｅ。  ｉｌｌｉｎｏｉｓ．ｅｄｕ／ｍｅｍｂｒａｎｅ．ｈｔｍ）。
【００１１】
特許文献４には、セラミック材料が有機分離層により変性されたハイブリッド膜が記載されている。これらは、ポリマー製のキャリアを備えた膜よりも長期安定性に優れると言われているが、ポリマー表面は均一ではない。特許文献５には、同様のハイブリッド膜が記載されているが、そこでは、セラミック膜は、ポリマーキャリア材（特に、ポリマー不織布）をベースとしている。
【００１２】
多層の本質的にセラミックの複合材料も、特許文献６からすでに知られている。そこに記載されている複合材料は、バッテリーセパレータとして使用される。
【先行技術文献】
【特許文献】
【００１３】
【特許文献１】ＷＯ  ２００７／１４９６４０  Ａ２
【特許文献２】ＤＥ  １９８  ３８  ８００
【特許文献３】ＥＰ  １９２５０４７  Ａ１
【特許文献４】ＤＥ  １０１３９５５９  Ａ１
【特許文献５】ＤＥ  １０２０８２７８  Ａ１
【特許文献６】ＤＥ  １０２５５１２１  Ａ１
【発明の概要】
【発明が解決しようとする課題】
【００１４】
本発明により取り扱われる課題は、ポリマーをベースとする分離活性層を有し、かつ好ましくは従来技術から知られているキャリア材料の１つ以上の欠点を持たない複合膜の製造に適したキャリア材料を提供することであった。
【００１５】
驚くべきことに、酸化物粒子層を複数回適用することにより、「非常に滑らかな表面を持ち、かつポリマー分離層のキャリア材料として使用すると、均一なポリマー表面をもたらす複合体」を得られることが見出された。
【００１６】
したがって、本発明は、特許請求の範囲に記載され、かつ以下で詳細に説明されるような複合体、複合体の製造方法、およびこれらの複合体の使用を提供するものである。
【００１７】
より詳細には、本発明は、
繊維、好ましくは非導電性材料を含む基材上および前記基材の隙間に、互いに結合しかつ前記基材に部分的に結合されており、Ａｌ、Ｚｒ、ＴｉおよびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（１）を有し、
さらに、少なくとも片側に、互いに結合しかつ前記層（１）に部分的に結合されており、Ａｌ、Ｚｒ、Ｔｉ、およびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（２）を有する複合体であって、
前記層（１）に存在する酸化物粒子は、前記層（２）に存在する酸化物粒子よりも大きな中央粒径を有し、
前記層（１）の酸化物粒子の中央粒径（ｄ５０）は０．５〜４μｍであり、かつ
前記層（２）の酸化物粒子の中央粒径（ｄ５０）は０．０１５〜０．１５μｍ、好ましくは０．０４〜０．０６μｍであること
を特徴とする複合体、
対応する複合体の製造方法、および
その使用、特にガス分離での使用を提供する。
【００１８】
本発明の複合体は、微細孔を有する非常に滑らかな表面を持つという利点を有しており、そのため、すべてのポイントにおいて実質的に均一な厚さを有する分離活性ポリマー層またはフィルムを適用することが可能である。
【００１９】
さらに、本発明の複合体は、通常の方法でさらに処理して膜モジュール（特に、いわゆるスパイラル巻きモジュール）を得られるほどに十分に柔軟であり得るという利点を有する。これらの膜モジュールは、膜の通常の使用形態である。これらは、取り扱いの容易な集合体であり、それにより、その集合体内に配置された膜を、例えば工業プラントに導入することができる。
【００２０】
ペルフルオロ化ポリマーからなるまたはのみからなるポリマー層またはポリマーフィルムを有する本発明による複合体は、ガス分離膜（特に、ＣＯ２およびメタンの分離のためのもの）として適当であってよい。この分離のクリーンガス選択性（ＣＯ２／ＣＨ４）は、室温および供給圧力３０バールで測定して、＞１０、好ましくは＞１３〜２３であってよい。
【００２１】
本発明の文脈では、クリーンガス選択性とは、いずれの場合も同じ測定条件（膜面積、圧力および温度）の下で膜を通過する当該クリーンガスのガスフローの比を指し、各場合の分子は、ガスフローがより低いガスである。膜を通過するガスフローは、通常、ＧＰＵ（ガス透過ユニット）で報告され、単位面積、単位時間、および単位差圧ごとの標準条件下での透過体積に対応する。１つのＧＰＵのフローは、０．００２７ｍ３（ＳＴＰ）／（ｍ２ｈ  バール）に相当する。
【００２２】
均一な厚さによって達成できるのは、分離活性層（ポリマー層）の表面全体に欠陥（例えば、穴）を生じさせず、表面に均一な透過性を与えることである。これは、適切なガスを使用したポイントフロー測定によって検出できる。
【００２３】
本発明によるガス分離膜を通過する（ガス）フローは、二酸化炭素について、２０ＧＰＵより大きく、好ましくは＞５０ＧＰＵであってよい。ガス分離膜の表面の均一な透過性は、ガス分離膜のいくつかの領域を通過する優先フローを避け、天然ガス中に無視できない濃度で存在する外来物質（例えば、高級炭化水素または硫化水素）によるこれらの領域の急速な減損を避ける。該外来物質は、膜の対応するサブ領域の分離性能の急速な低下をもたらす。
【００２４】
使用される酸化物粒子のサイズは、基材の均一な含浸を実現し、それにより、確実に複合体に空洞や空気の混入が生じなくなる。これにより、確実に複合体が圧縮応力下で圧縮されず、複合体の細孔構造が破壊されない。さらに、使用される酸化物粒子のサイズを介して、複合体の細孔径を調整することができる。
【００２５】
繊維（特に、不織布基材）を含む基材の適切な組み合わせを、酸化物粒子と組み合わせて使用することにより、本発明による複合体の機械方向で＞４０Ｎ／ｍの引張強度を得られる。
【００２６】
分離活性層の製造に過フッ素化ポリマーを使用することにより、典型的な重要不純物（例えば、プロパン、ブタンもしくはベンゼン、またはトルエンなどの高級炭化水素）の存在下での分離特性の変化を避けることができる。
【００２７】
本発明の複合体、本発明による複合体の製造方法、および本発明による複合体の使用は、以下に例として説明されるが、本発明をこれらの例示的な実施形態に限定することを意図しない。化合物の範囲、一般式またはクラスが以下に規定されている場合、これらは、明示的に言及されている化合物の対応する範囲またはグループだけでなく、個々の値（範囲）または化合物を除くことによって得られる化合物のすべてのサブレンジおよびサブグループを包含することを意図している。本明細書の文脈において文献が引用される場合、それらの内容は、特に言及された事項に関して、本発明の開示内容の一部を完全に形成するものとする。以下に数字がパーセントで示されている場合、これらは特に明記しない限り、重量％である。平均（例えば、モル質量平均）が以下で報告される場合、これらは特に明記しない限り、数平均である。材料の特性（例えば、粘度、ガスフロー、選択性など）が以下で言及される場合、これらは特に明記しない限り、２５℃での材料の特性である。本発明において化学的（実験）式が使用される場合、規定の指数は、絶対数だけでなく平均値の場合もある。ポリマー化合物に関する指数は、好ましくは平均値である。
【００２８】
本発明は、
繊維、好ましくは非導電性材料を含む基材上および前記基材の隙間に、互いに結合しかつ前記基材に部分的に結合されており、Ａｌ、Ｚｒ、ＴｉおよびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（１）を有し、
さらに、少なくとも片側に、互いに結合しかつ前記層（１）に部分的に結合されており、Ａｌ、Ｚｒ、Ｔｉ、およびＳｉ元素の酸化物から選択される少なくとも１つの酸化物、好ましくはＡｌ２Ｏ３、ＺｒＯ２、ＴｉＯ２およびＳｉＯ２から選択される少なくとも１つの酸化物を含む酸化物粒子からなる多孔質層（２）を有する複合体であって、
前記層（１）に存在する酸化物粒子は、前記層（２）に存在する酸化物粒子よりも大きな中央粒径を有し、
前記層（１）の酸化物粒子の中央粒径（ｄ５０）は０．５〜４μｍであり、かつ
前記層（２）の酸化物粒子の中央粒径（ｄ５０）は０．０１５〜０．１５μｍ、好ましくは０．０４〜０．０６μｍであること
を特徴とする複合体である。
【００２９】
層の中央粒径は、走査型電子顕微鏡写真（例えば、ＪＥＯＬ  ＪＳＭ  ＩＴ３００走査型電子顕微鏡）を撮影し、画像評価を行うことで測定できる。代替的に、ＩＳＯ  １３３２０に準拠した、静的光散乱法による粒径測定に適した機器（Ｍａｓｔｅｒｓｉｚｅｒ  Ｈｙｄｒｏ  ２０００Ｓ、Ｍａｌｖｅｒｎ  Ｐａｎａｌｙｔｉｃａｌ社製、イギリス、マルバーン）を使用して、分散体でコーティングおよび固化する前に、使用する粒子の粒径を測定することもできる。この機器は、レーザー回折を利用して粒径を測定する。この目的のために、測定対象の粒子の屈折率が知られ、ソフトウェアに記録されている必要がある。粒度分布の測定のために、測定対象の固体材料を、１，７５０ｒｐｍの攪拌で、必要に応じて超音波を加え、脱塩水に分散する。レーザー遮光が１５％〜２０％となるように、分散したサンプルの十分なアリコートを、測定機器の分散モジュールにピペットで注入する。
Ｍａｓｔｅｒｓｉｚｅｒ  Ｈｙｄｒｏ  ２０００Ｓを使用して、サンプルによって散乱された２つのレーザービーム（波長６３３ｎｍおよび４６６ｎｍ）からの光の強度を測定する。散乱強度の３次元分布を、ミー散乱理論によって評価する。これは、粒径と粒度分布を確認するために使用される。測定結果を分布曲線としても報告する。このようにして得られるのは、平均粒径に関する報告だけでなく、サンプル内の最小および最大粒子に関する情報でもある。ｄ５０は、粒径の中央値を示す。これに関連するｄ５０は、体積重量サイズ分布の５０％がこの直径よりも小さい直径を指す。したがって、さらなるパラメータは、サンプル内の最小粒子の測定値としてのｄ１０と、より大きな粒子の測定値としてのｄ９０である。ｄ１０とｄ９０が近いほど、粒度分布は狭くなる。
【００３０】
Ａｌ２Ｏ３およびＳｉＯ２から選択される酸化物を含むかまたはそれらのみを含む酸化物粒子が特に好ましい。０．０１５〜０．１５μｍ、好ましくは０．０４〜０．０６μｍの中央粒径（ｄ５０）を有する非常に特に好ましい酸化物粒子は、ＳｉＯ２をベースとするか、またはＳｉＯ２のみからなるものである。特に好ましい酸化物粒子の例は、Ｅｖｏｎｉｋ  Ｒｅｓｏｕｒｃｅ  Ｅｆｆｉｃｉｅｎｃｙ社によってＡｅｒｏｓｉｌ（登録商標）またはＡｅｒｏｘｉｄｅ（登録商標）のブランド名で販売されている熱分解酸化物粒子、または他のサプライヤーの同等製品である。
【００３１】
本発明による複合体は、好ましくは２００〜１，７００秒、好ましくは２５０〜１，２００秒、より好ましくは３００〜８００秒のガーレー数を有する。
【００３２】
ガーレー数は、多孔質材料の通気性の尺度である。これは、規定条件下で、１００ｃｍ３の空気が１平方インチのサンプルを拡散するのに必要な秒単位時間として定義される。測定のために、ワッドパンチを使用して、直径４４ｍｍの円形サンプルを打ち抜く。試験対象のサンプルは、欠陥、穴がないか、ライトステージ上でチェックされる。視覚的に申し分のないサンプルのみ測定に適する。測定を開始する前に、測定器（デンソメーターモデルＮｏ．４１１０Ｎ、Ｇｕｒｌｅｙ  Ｐｒｅｃｉｓｉｏｎ  Ｉｎｓｔｒｕｍｅｎｔｓ社、ニューヨーク州トロイ）でレベルが調整され、外部シリンダーが印までデンソメーターオイルで満たされていることを確認する必要がある。デンソメーター試験操作では、一定の穏やかな圧力下で特定量の空気が特定のサンプル領域を流れるのに必要な時間を測定する。正確な直径と標準重量を有する内部シリンダーによって圧縮空気が生成され、オイルで部分的に満たされた外部シリンダーに自由に流れ、気密性を確保する役割を果たす。
【００３３】
本発明による複合体は、好ましくは１００〜４００μｍ、好ましくは１２５〜２００μｍ、より好ましくは１３０〜１７０μｍの厚さを有する。厚さは、Ｍｉｔｕｔｏｙｏ社製のマイクロメーター（Ｄｉｇｉｍｅｔｉｃ  Ｍｉｃｒｏｍｅｔｅｒ  ＭＤＣ−２５ＰＸ、０〜２５μｍ）で測定される。
【００３４】
本発明による複合体は、好ましくは６０〜１４０、好ましくは７５〜１３０ｎｍの平均孔径を有する。平均孔径は、Ｐｏｒｏｌｕｘ  １０００（ポロメーター、ベルギー、エケ）を用いて、以下に記載されるように、ガス流ポロメトリーにより測定される。
【００３５】
この目的のために、直径２５ｍｍの円形サンプルを分析対象の材料から打ち抜き、細孔から水分を除去するために１００℃の乾燥キャビネットで１時間乾燥させ、次いで、すぐにＰｏｒｅｆｉｌ湿潤用流体内に入れ、存在するすべての細孔がこの液体で満たされるようにする。その後、すべての細孔がＰｏｒｅｆｉｌで満たされるように、減圧（１５０ミリバール）を短時間かけて、デシケーターで該サンプルを脱気する。脱気したサンプルを測定器のサンプルホルダーに入れ、該サンプルホルダーを螺合させる。
【００３６】
細孔半径分布の測定は、毛細管流動ポロメトリーの測定原理に基づく。湿潤液で濡らされ脱気されたサンプルを、測定セル内で、段階的に上昇する不活性ガス圧力（窒素）にさらし、加えられた圧力に対応する細孔径は、ガス圧力によって測定される。同時に、圧力上昇時のガス流量を記録する。連続細孔では、湿潤液と窒素の交換が行われる。関係する細孔範囲がカバーされるまで、つまり、測定領域に存在する最小細孔の液体がなくなるまで、これを続ける。その後、測定セル内の圧力を再び下げ、乾燥サンプルで測定を繰り返す。湿潤曲線（ｗｅｔ  ｃｕｒｖｅ）と乾燥曲線（ｄｒｙ  ｃｕｒｖｅ）の差を使用して、細孔径分布を計算する。ポロメトリー測定により、存在する最大細孔半径（「バブルポイント」）、および最も一般的かつ最小の細孔径の情報が得られる。
【００３７】
本発明による複合体は、層（２）の表面に、好ましくは１０μｍ未満、より好ましくは８μｍ未満の、後述するようにして測定された表面粗さ（Ｓｄｑ）を有する。
【００３８】
表面粗さについては、共焦点顕微鏡（ｈｔｔｐ：／／ａｋ−ｒａｕｈｅｉｔ．ｄｅ／ｆｉｌｅｓ／３Ｄ％２０Ｋｅｎｎｇｒ％Ｆ６％ＤＦｅｎ．ｐｄｆ）により、２ｃｍ×２ｃｍの測定領域について測定する。この測定は、例えば、Ｎａｎｏｆｏｃｕｓ社（オーバーハウゼン）製のμサーフエキスパート共焦点顕微鏡を使用して行われ得る。これは、８００ｘｓ型レンズを使用して、３×３の画像をスキャンすることにより行われる。評価は、ＤＩＮ  ＩＳＯ  ２５１７８に準拠した、表面にフィルターが付いていないμサーフ分析プレミアム７．４．８１６４評価ソフトウェアを使用して行われる。Ｒｄｑ値は、ＤＩＮ  ＩＳＯ  ４２８７に準拠して確認される。
【００３９】
本発明による好ましい複合体は、２００〜１，７００秒、好ましくは２５０〜１，２００秒、より好ましくは３００〜８００秒のガーレー数、１００〜４００μｍ、好ましくは１２５〜２００μｍ、より好ましくは１３０〜１７０μｍの厚さ、６０〜１４０ｎｍ、好ましくは７５〜１３０ｎｍの（好ましくは最外層の）平均孔径、および／または（好ましくは、および）１０μｍ未満、より好ましくは８μｍ未満の表面粗さ（Ｓｄｑ）を有するものである。特に好ましいのは、最も好ましい各パラメータを有する複合体である。
【００４０】
本発明による複合体において、基材は、好ましくは不織布、ニットまたはレイドスクリム、好ましくは不織布またはレイドスクリム、より好ましくは不織布である。該繊維は、１〜２００ｇ／ｋｍであることが好ましい。該繊維は、ポリアクリロニトリル、ポリアミド、ポリエステル、および／またはポリオレフィン、好ましくはポリアクリロニトリルでできていることが好ましい。該繊維は、１０〜８０ｇ／ｋｍであることがより好ましく、５０ｇ／ｋｍであることが最も好ましく、ポリアクリロニトリル、ポリアミド、ポリエステル、および／またはポリオレフィン、好ましくはポリエステル、特にポリエチレンテレフタレートでできている。
【００４１】
基板は、好ましくは５０〜１５０μｍ、好ましくは１００〜１３０μｍの厚さを有する。基材は、好ましくは４０〜１５０ｇ／ｍ２、好ましくは５０〜１２０ｇ／ｍ２、好ましくは５０〜１００ｇ／ｍ２、最も好ましくは６０ｇ／ｍ２の基本重量を有する。基材は、５０〜１５０μｍ、好ましくは１００〜１３０μｍの厚さ、および４０〜１５０ｇ／ｍ２、好ましくは５０〜１２０ｇ／ｍ２、好ましくは５０〜１００ｇ／ｍ２、最も好ましくは６０ｇ／ｍ２の坪量を有することがより好ましい。
【００４２】
特に好ましい基材は、言及されたすべてのパラメータを有するもの、最も好ましい基材は、言及された最も好ましい各パラメータを有するものである。
【００４３】
本発明による複合体において、ポリマー層（ＰＳ）（好ましくは、ガス分離層である。）が、層（２）の上または上方に存在することが好ましい。好ましくは、ポリマー層は、１つ以上の過フッ素化ポリマーを含むか、または好ましくはそれらのみを含む。ポリマーは、コポリマーも意味すると理解されたい。ポリマー層は、過フッ素化ポリマー（好ましくは、フッ素原子と炭素原子の比が２：１〜１：２、好ましくは２：１〜４：３であるもの）のみを含むことが好ましい。存在する過フッ素化ポリマーは、任意の対応するポリマーであってよい。アモルファスの過フッ素化ポリマーが存在することが好ましい。好ましい過フッ素化ポリマーは、６０〜９０モル％のジオキソール、好ましくは８７モル％のジオキソールを有するポリ［４，５−ジフルオロ−２，２−ビス（トリフルオロメチル）−１，３−ジオキソール−コ−テトラフルオロエチレン］（ＤｕＰｏｎｔ社からＴＥＦＬＯＮ（登録商標）ＡＦ  ２４００として入手可能）、５０〜８０モル％のジオキソール、好ましくは６５モル％のジオキソールを有するポリ［４，５−ジフルオロ−２，２−ビス（トリフルオロメチル）−１，３−ジオキソール−コ−テトラフルオロエチレン］（ＤｕＰｏｎｔ社からＴＥＦＬＯＮ（登録商標）ＡＦ  １６００として入手可能）、ＡＧＣ  Ｃｈｅｍｉｃａｌｓ  Ｃｏｍｐａｎｙ社製ＣＹＴＯＰ（登録商標）シリーズの過フッ素化ポリマー、またはエーテル官能基の割合が３０〜９０モル％、好ましくは４０、６０または８０モル％であるアモルファスのポリ（テトラフルオロエチレン−コ−２，２，４−トリフルオロ−５−トリフルオロメトキシ−１，３−ジオキソール）（Ｓｏｌｖａｙ社からＨＹＦＬＯＮ（登録商標）ＡＤ  ６０またはＨＹＦＬＯＮ（登録商標）ＡＤ  ４０Ｈとして入手可能）である。ポリマー層（ＰＳ）は、０．０５μｍ〜１０μｍ、好ましくは０．１μｍ〜１．５μｍ、より好ましくは０．１〜１．０μｍの厚さを有することが好ましい。
【００４４】
ゴム状ポリマー、好ましくはシリコーンによって形成されるさらなるポリマーコーティング（ＰＢ）が、層（２）とポリマー層（ＰＳ）の間および／またはポリマー層（ＰＳ）の上に存在することがさらに好ましい。特に適切なゴム状ポリマーは、ＣＯ２に対して２００バーラー（ｂａｒｒｅｒ）（標準条件下のｃｍ3／ｃｍ×秒×ｃｍＨｇ）の高い固有ガス透過性を持つものである。好ましいゴム状ポリマーは、シリコーンポリマー（シリコーン）、例えば、ポリジメチルシリコーン、ポリエチルメチルシリコーン、ニトリルシリコーン、ゴム、ポリ（４−メチル−１−ペンテン）、ポリトリメチルシリルプロペンまたは他の対応するコポリマーである。ポリマーコーティング（ＰＢ）は、層（２）とポリマー層との間に存在するポリマーコーティングである場合、０．０５μｍ〜１０μｍ、好ましくは３μｍ〜８μｍの厚さを有することが好ましく、ポリマー層（ＰＳ）の上に存在するポリマーコーティングである場合、好ましくは１μｍ〜４μｍの厚さを有することが好ましい。
【００４５】
本発明の複合体は、取り扱い時の良好な安定性に関し注目に値する。これは、例えばガス混合物の分離装置への導入時に発生し得る複合体の欠損／損傷の可能性を減らす。典型的な欠損／損傷は、ねじれ、または鋭利な物体による処理を原因とするセラミックの破壊である。
【００４６】
本発明による複合体は、可撓性であることが好ましい。本明細書の文脈において、「柔軟な」とは、直径１５ｍｍまでのバーまたはチューブの周りに、損傷なく巻き付けることができることを意味する。本発明による特に好ましい複合体は、損傷なしに、最小直径が５ｍｍまでのロッドまたはバーの周りに巻き付けることができる。窒素のガス流量を測定することにより、対応する複合体が損傷を受けないことを簡単に実証できる。これに関連して、窒素で測定されたガス流量が１００％以上増えると、複合体の欠損／損傷とみなされる。本発明による複合体の柔軟性のおかげで、これらは、非常に簡単な方法で、平膜の典型的なモジュール形態で導入可能であり、渦巻き型モジュール、プレートまたはフレームモジュール、ポケットモジュール、および平膜用に設計された他の装置での使用に特に適している。
【００４７】
本発明による複合体の部分的なセラミック構造のおかげで、これらは、圧縮応力下で、その厚さおよび／または多孔性に、好ましくはほとんど変化がなく、好ましくは全く変化しないという利点も有する。これには、複合体全体が、高い圧縮応力下でも、ＧＰＵでほぼ一定のフロー性能を発揮し、さらに、圧縮された多孔質構造により圧力が高くなってもフローが減少しないという利点がある。厚さおよび／または多孔性の変化を測定するために、直径３５ｍｍの円形サンプルを、本発明による複合体から切り出し、厚さを測定しながら、油圧プレスで最大５２バールの圧力をかける（ＩＮＳＴＲＯＮ社製の測定器）。厚さを圧縮圧力の関数としてプロットしたダイアグラムを使用して、圧縮応力と緩和を３サイクルした後、弾性成分の厚さの変化を計算できる。本発明による複合体の場合、これは好ましくは８％未満、より好ましくは７％未満である。
【００４８】
本発明による複合体は、異なる方法で製造されてもよい。 好ましくは、本発明による複合体は、以下に記載する本発明による方法によって得られる。
【００４９】
本発明による複合体（好ましくは、本発明による複合体）の製造方法は、以下の工程：
（ａ）コーティング組成物（ＢＭ１）を、繊維と前記繊維間の隙間とを有する基材に適用する工程であり、前記コーティング組成物が、以下：
（ａ１）元素Ｔｉ、Ａｌ、Ｚｒおよび／またはＳｉの酸化物から選択され、かつ中央粒径（ｄ５０）が０．５〜４μｍである酸化物粒子を、水、無機酸、好ましくは硝酸、および分散助剤と混合することにより生成される酸化物粒子の分散体（Ｄ１）、
（ａ２）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を、水と混合することにより生成される酸化物粒子の分散体（Ｄ２）、および
（ａ３）少なくとも２つの有機官能性シランを、アルカノール、好ましくはエタノール、無機酸、好ましくはホウ酸、および水と混合することにより生成されるバインダー配合物（ＢＦ１）
を組み合わせることにより生成される工程、
（ｂ）第１層（Ｓ１’）を作製するために、１００℃〜２７５℃、好ましくは１２０℃〜２４０℃の温度で、前記コーティング組成物（ＢＭ１）を固める工程、
（ｃ）必要に応じて、少なくとも層（Ｓ１’）に、コーティング組成物（ＢＭ２）を適用する工程であり、前記コーティング組成物（ＢＭ２）が、以下：
（ｃ１）元素Ｔｉ、Ａｌ、Ｚｒおよび／またはＳｉの酸化物から選択され、かつ中央粒径（ｄ５０）が０．５〜４μｍである酸化物粒子を、水、無機酸、好ましくは硝酸、および分散助剤と混合することにより生成される酸化物粒子の分散体（Ｄ３）、
（ｃ２）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を、水と混合することにより生成される酸化物粒子の分散体（Ｄ４）、および
（ｃ３）少なくとも２つの有機官能性シランを、アルカノール、好ましくはエタノール、無機酸、好ましくはホウ酸、および水と混合することにより生成されるバインダー配合物（ＢＦ２）
を組み合わせることにより生成される工程、
（ｄ）必要に応じて、第２層（Ｓ２’）を作製するために、１００℃〜２７５℃、好ましくは１２０℃〜２４０℃の温度で、前記コーティング組成物（ＢＭ２）を固める工程、
（ｅ）コーティング組成物（ＢＭ３）を層（Ｓ１’）または存在する場合は層（Ｓ２’）に適用する工程であり、前記コーティング組成物（ＢＭ３）が、水および無機酸を、以下：
（ｅ１）元素Ｔｉ、Ａｌ、Ｚｒおよび／またはＳｉの酸化物から選択され、かつ中央粒径（ｄ５０）が１５〜１５０ｎｍ、好ましくは４０〜６０ｎｍである酸化物粒子を含む水性分散体（Ｄ５）、
エタノール、および
（ｅ２）少なくとも２つの有機官能性シランを含むバインダー配合物（ＢＦ３）
と組み合わせることにより生成される工程、
（ｆ）層（Ｓ３’）を作製するために、１００℃〜２７５℃、好ましくは１２０℃〜２４０℃の温度で、前記コーティング組成物を固める工程、
（ｇ）必要に応じて、コーティング組成物（ＢＭ４）を層（Ｓ３’）に適用する工程であり、前記コーティング組成物（ＢＭ４）が、水および無機酸を以下：
（ｇ１）元素Ｔｉ、Ａｌ、Ｚｒおよび／またはＳｉの酸化物から選択され、かつ中央粒径が１５〜１５０ｎｍ、好ましくは４０〜６０ｎｍである酸化物粒子を含む水性分散体（Ｄ６）、
エタノール、および
（ｇ２）少なくとも２つの有機官能性シランを含むバインダー配合物（ＢＦ４）
と組み合わせることにより生成される工程、および
（ｈ）必要に応じて、層（Ｓ４’）を作製するために、１００℃〜２７５℃、好ましくは１２０℃〜２４０℃の温度で、前記コーティング組成物を固める工程
を特徴とする。
【００５０】
１５〜１５０ｎｍ、好ましくは４０〜６０ｎｍの中央粒径（ｄ５０）を有する非常に特に好ましく使用される酸化物粒子は、ＳｉＯ２をベースとするものか、またはそれのみからなるものである。対応する粒子は、例えば、Ｅｖｏｎｉｋ  Ｒｅｓｏｕｒｃｅ  Ｅｆｆｉｃｉｅｎｃｙ  ＧｍｂＨ社からＡｅｒｏｓｉｌ（登録商標）ＯＸ５０の名前で入手可能である。
【００５１】
バインダー配合物ＢＦ１〜ＢＦ２の製造では、ｐＨが２〜５である十分な酸を使用することが好ましい。コーティング組成物ＢＭ１〜ＢＭ４の製造では、ｐＨが２．５〜５である十分な量の酸を使用することが好ましい。ＡＭＥＯを使用してバインダー配合物を製造する場合、ｐＨは、８より大きく、好ましくは８．５〜９．５であることが好ましい。特にバインダー配合物にＡＭＥＯを使用する場合、バインダー配合物のフィードストックが中間工程なしでコーティング組成物に直接計量添加されるように、バインダー配合物の製造の個々の成分段階を組み合わせることが好ましい。ただし、この手順は、他のすべてのコーティング組成配合物にも使用できる。
【００５２】
使用される分散助剤は、任意の適切な分散助剤であってよい。Ｚｓｃｈｉｍｍｅｒ  ＆  Ｓｃｈｗａｒｚ  ＧｍｂＨ  ＆  Ｃｏ  ＫＧ社によりＤＯＬＡＰＩＸの名前で、またはＥｖｏｎｉｋ  Ｒｅｓｏｕｒｃｅ  Ｅｆｆｉｃｉｅｎｃｙ  ＧｍｂＨ社によりＴＥＧＯ（登録商標）Ｄｉｓｐｅｒｓの名前で販売されている分散助剤を使用することが好ましい。使用される分散助剤は、より好ましくは、例えば、Ｚｓｃｈｉｍｍｅｒ  ＆Ｓｃｈｗａｒｚ  ＧｍｂＨ  ＆  Ｃｏ  ＫＧ社によってＤＯＬＡＰＩＸ  ＣＥ  ６４の名前で販売されているカルボン酸製剤である。
【００５３】
より容易かつ確実に、表面粗さの低い、好ましくは表面粗さ（Ｓｄｑ）が１０μｍ未満、より好ましくは８μｍ未満である複合体を得ることが可能であるため、本発明による方法において、任意の工程（ｃ）と（ｄ）および（ｇ）と（ｈ）を実施することが有利かつ好ましい。したがって、工程（ｃ）と（ｄ）および工程（ｇ）と（ｈ）の両方を実施することが特に好ましい。このようにして、複合体の欠陥（すなわち、例えば、平均孔径、ガーレー数、厚さ、および／または表面粗さがクレームに記載されている値または好ましい値として記載されている値から明確に逸脱している部位）を確実に避けることも可能である。
【００５４】
使用される有機官能性シラン、好ましくはアルコキシ官能性シラン、より好ましくはメトキシおよび／またはエトキシ官能性シランは、好ましくは、３−グリシジルオキシトリエトキシシラン、メチルトリエトキシシラン、オクチルトリエトキシシラン、アミノプロピルトリエトキシシラン、および／またはテトラエトキシシランである。使用される有機官能性シランは、好ましくは、３−グリシジルオキシトリエトキシシラン、メチルトリエトキシシラン、およびテトラエトキシシランである。バインダー配合物（ＢＦ１）および／または（ＢＦ２）、好ましくはおよび（ＢＦ２）では、３−グリシジルオキシトリエトキシシラン、メチルトリエトキシシラン、およびテトラエトキシシランが、２〜４：０．５〜１．５：１、より好ましくは２．５〜３．５：０．７５〜１．２５：１、最も好ましくは３：１：１の質量比で使用される。バインダー配合物（ＢＦ３）および／または（ＢＦ４）、および（ＢＦ４）では、３−グリシジルオキシトリエトキシシラン、メチルトリエトキシシラン、およびテトラエトキシシランが、０．５〜１．５：１．５〜２．５：１、より好ましくは０．７５〜１．２５：１．７５〜２．２５：１、最も好ましくは１：２：１の質量比で使用される。
【００５５】
コーティング組成物（ＢＭ３）および（ＢＭ４）は、同一組成であることが好ましい。同様に、コーティング組成物（ＢＭ１）および（ＢＭ２）は、同一組成であることが好ましい。このようにして、層（Ｓ１’）と（Ｓ２’）または（Ｓ３’）と（Ｓ４’）を作製することにより、均一な構造の層（１）または（２）を得ることができる。これは、複合体中の欠陥の数を回避するのにも役立つ。
【００５６】
本発明による方法で使用される基材は、ポリアクリロニトリル、ポリエステル、ポリアミドおよび／またはポリオレフィン、好ましくはポリエステル、より好ましくはポリエチレンテレフタレートから選択される繊維を含むポリマー不織布であることが好ましい。好ましい使用基材は、好ましくは上記のパラメータ、特にそこで好ましいと記載されているパラメータを有する。
【００５７】
コーティング組成物は、例えば、熱風オーブン、ＩＲオーブンまたは別のオーブンを通過させることにより固めることができる。コーティング組成物ＢＭ１〜ＢＭ４は、１００〜２７５℃の温度で、より好ましくは１２０〜２４０℃の温度で固められることが好ましい。
【００５８】
工程（ｆ）の後に、または存在する場合は工程（ｈ）の後に実施されるさらなる工程（ｉ）において、ペルフルオロ化ポリマー、好ましくはペルフルオロ化ポリマーを含むかまたはそれのみからなるポリマー層を、層（Ｓ３’）または存在する場合は層（Ｓ４’）に適用することが好ましい。ポリマー層は、アモルファスの過フッ素化ポリマーを含むかまたはそれのみからなることが好ましい。ポリマーもコポリマーを意味すると理解されたい。フッ素原子と炭素原子の比が２：１〜１：２、好ましくは２：１〜４：３である過フッ素化ポリマーを使用することが好ましい。使用される過フッ素化ポリマーは、任意の対応するポリマーであってよい。使用される好ましい過フッ素化ポリマーは、６０〜９０モル％のジオキソール、好ましくは８７モル％のジオキソールを有するポリ［４，５−ジフルオロ−２，２−ビス（トリフルオロメチル）−１，３−ジオキソール−コ−テトラフルオロエチレン］（ＤｕＰｏｎｔ社からＴＥＦＬＯＮ（登録商標）ＡＦ  ２４００として入手可能）、５０〜８０モル％のジオキソール、好ましくは６５モル％のジオキソールを有するポリ［４，５−ジフルオロ−２，２−ビス（トリフルオロメチル）−１，３−ジオキソール−コ−テトラフルオロエチレン］（ＤｕＰｏｎｔ社からＴＥＦＬＯＮ（登録商標）ＡＦ  １６００として入手可能）、ＡＧＣ  Ｃｈｅｍｉｃａｌｓ  Ｃｏｍｐａｎｙ社のＣＹＴＯＰ（登録商標）シリーズの過フッ素化ポリマー、またはアモルファスのポリ（テトラフルオロエチレン−コ−２，２，４−トリフルオロ−５−トリフルオロメトキシ−１，３−ジオキソール）（好ましくは、エーテル官能基の割合が３０〜９０モル％、好ましくは４０、６０または８０モル％であるもの）（例えば、Ｓｏｌｖａｙ社からＨＹＦＬＯＮ（登録商標）ＡＤ  ６０またはＨＹＦＬＯＮ（登録商標）ＡＤ  ４０Ｈとして入手可能）である。
【００５９】
過フッ素化ポリマーを含むかまたはそれのみからなるポリマー層を、対応するポリマー溶液の単一または反復適用および固化により、適用してもよい。過フッ素化ポリマーの溶液を、層（Ｓ３’）に、または存在する場合は好ましくは層（Ｓ４’）に適用することが好ましい。適用は、例えば、浸漬（浸漬コーティング）、印刷塗布、ドクターブレード塗布、またはスプレー塗布によって行われてよい。適用は、浸漬コーティングにより行われることが好ましい。溶液中の過フッ素化ポリマーの割合は、好ましくは０．５〜１０重量％、好ましくは１．５〜３．５重量％、より好ましくは２．５重量％である。
【００６０】
使用される溶媒は、例えば、フッ素化エーテルまたはアミンであってよい。使用される溶媒は、好ましくは２５〜２５０℃の沸点を有する。使用される溶媒は、好ましくは、Ｃｙｔｏｐシリーズの溶媒（例えば、Ａｓａｈｉ  Ｇｌａｓｓ  Ｃｈｅｍ社のｃｔ−１００−ｓｏｌｖまたはｃｔ−１８０−ｓｏｌｖ）（ｈｔｔｐｓ：／／ｗｗｗ．ａｇｃ−ｃｈｅｍｉｃａｌｓ．ｃｏｍ／ｊｐ／ｅｎ／ｆｌｕｏｒｉｎｅ／ｐｒｏｄｕｃｔｓ／ｄｅｔａｉｌ／ｉｎｄｅｘ．ｈｔｍｌ？ｐＣｏｄｅ＝ＪＰ−ＥＮ−Ｆ０１９）、種々のＧａｌｄｅｎ製品（例えば、Ｓｏｌｖａｙ社のＧａｌｄｅｎ  Ｄ０２ＴＳまたはＧａｌｄｅｎ  ＨＴ５５）もしくは３Ｍ社のＮｏｖｅｃ製品、または類似の溶媒である。使用される溶媒は、好ましくは、Ｃｙｔｏｐ  ｃｔ  １００  ｓｏｌｖ、Ｃｙｔｏｐ  ｃｔ  １８０  ｓｏｌｖ、Ｇａｌｄｅｎ  ＨＴ５５、Ｎｏｖｅｃ  ７３００、最も好ましくはＣｙｔｏｐ  ｃｔ  １００  ｓｏｌｖまたはＮｏｖｅｃ  ７３００から選択される。
【００６１】
固化は、好ましくは２５〜２５０℃、好ましくは５０〜２２５℃の温度で乾燥することにより行われ、例えばオーブン、熱風オーブンまたは赤外線オーブンで行われてよい。適用は、０．０５μｍ〜１０μｍの厚さを有するポリマー層が得られるのに十分な回数行われることが好ましい。
【００６２】
過フッ素化ポリマーを含むポリマー層の適用の前および／または後に、ゴム状ポリマー、好ましくはシリコーンを含むかまたはそれのみからなるコーティングを適用することが好ましい。特に適切なゴム状ポリマーは、ＣＯ２に対して、２００バーラー（ｂａｒｒｅｒ）（標準条件下のｃｍ３／ｃｍ×秒×ｃｍＨｇ）の高い固有ガス透過性を持つものである。好ましいゴム状ポリマーは、シリコーンポリマー（シリコーン）、例えば、ポリジメチルシリコーン、ポリエチルメチルシリコーン、ニトリルシリコーン、ゴム、ポリ（４−メチル−１−ペンテン）、ポリトリメチルシリルプロペン、または対応するコポリマーである。
【００６３】
このポリマーコーティングは、例えば、ゴム状ポリマー、好ましくはシリコーンポリマーの溶液を、層（Ｓ３’）または存在する場合は層（Ｓ４’）および／またはポリマー層に適用することにより、生成されてよい。溶液は、好ましくはポリマーを３〜１０重量％含む。シリコーンを利用する場合の適切な溶媒は、特にシロキサン化合物、好ましくはヘキサメチルジシロキサンであるが、トルエンまたはイソオクタンも使用可能である。シリコーンがポリマーとして使用される場合、例えば、Ｍｏｍｅｎｔｉｖｅ社、Ｐａｎａｃｏｌ社、またはＥｖｏｎｉｋ  Ｈａｎｓｅ  Ｃｈｅｍｉｅ  ＧｍｂＨ社から入手可能な多成分システムを利用することが好ましい。例えば、Ｍｏｍｅｎｔｉｖｅ社のシリコーンＲＴＶ−６１５を使用することができる。ポリマー層の適用前に１つのシリコーンコーティングを適用し、ポリマー層の適用後に１つのシリコーンコーティングを適用することが特に好ましい。層（Ｓ３’）または存在する場合は層（Ｓ４’）に適用されるシリコーンコーティングは、５〜１０重量％、好ましくは３〜７重量％のシリコーンを含むシリコーン配合物（好ましくは、Ｍｏｍｅｎｔｉｖｅ社のシリコーンＲＴＶ−６１５）、または溶媒としてのヘキサメチルジシロキサン中の付加架橋シリコーン配合物（Ｅｖｏｎｉｋ  Ｈａｎｓｅ  Ｃｈｅｍｉｅ  ＧｍｂＨ社製）を適用することにより生成されることが好ましい。
【００６４】
Ｅｖｏｎｉｋ  Ｈａｎｓｅ  Ｃｈｅｍｉｅ  ＧｍｂＨ社の付加架橋シリコーンの典型的な配合は、さまざまな組成の溶液Ａと溶液Ｂのみからなり、必要に応じて１：１０〜１０：１の比率で組み合わされてよい。溶液Ａは、白金触媒（白金−シロキサン錯体）を含み、所望の分子量とビニル基の所望の含有量を有するビニル官能性ポリジメチルシロキサン、所望の分子量を有するビニル官能性ＱＭ樹脂、およびシリカ粒子を、種々の割合で含んでいてもよい。溶液Ｂは、所望の分子量およびＳｉＨ基の所望の含有量を有するＳｉＨ含有ポリジメチルシロキサン（架橋剤）、および０．０２重量％の禁止剤（例えば、アルキノール、ジビニルテトラメチルジシロキサン、メチルビニルシクロテトラシロキサン）を含み、所望の分子量およびビニル基の所望の含有量を有するビニル官能性ポリジメチルシロキサン、所望の分子量を有するビニル官能性ＱＭ樹脂、およびシリカ粒子を、種々の割合で含んでいてもよい。
【００６５】
ポリマーコーティングの後に適用されるシリコーン配合物は、湿潤架橋シリコーンシステム、または照射（例えば、紫外線照射）により架橋可能なもの（例えば、Ｅｖｏｎｉｋ  Ｒｅｓｏｕｒｃｅ  Ｅｆｆｉｃｉｅｎｃｙ  ＧｍｂＨ社のＲＣシリコーン製品）であってもよい。良好な適合性を有するポリマー配合物は、好ましくは、それぞれのシリコーンに適した溶媒中に３〜７重量％の架橋性シリコーンを含む。
【００６６】
ゴム状ポリマー、好ましくはシリコーンを含むかまたはそれのみからなるコーティングの乾燥は、好ましくは、５０〜１５０℃で１〜３０分間行われる。
【００６７】
ゴム状ポリマーの溶液の生成において、ポリマー、溶液濃度、さらに溶媒中のポリマー成分の混合時間は、好ましくは、混合物が複合体の細孔構造にわずかに浸透し、好ましくは全く浸透しないように選択される。これは、当業者であれば単純な予備実験により確認できる。
【００６８】
ポリマー層またはゴム状ポリマーコーティングをそれぞれ適用する前に、層またはコーティングが適用されるべき層／構造を、プラズマ、好ましくはコロナ（空気プラズマ）で処理することが好ましい。電力について、ゴム状ポリマーを含むコーティングの処理では５０〜９００Ｗ  分／ｍ２、好ましくは１００〜３００Ｗ  分／ｍ２、セラミック層（すなわち、酸化物粒子を含むもの）の処理では好ましくは３００〜９００Ｗ  分／ｍ２、過フッ素化ポリマーを含む層の処理では好ましくは２００〜４００Ｗ  分／ｍ２に設定することが好ましい。コロナ処理に適した機器は、Ｓｏｆｔａｌ社（ハンブルク）から入手可能である。
【００６９】
本発明による複合体の製造方法は、連続的にまたはバッチ式で実施されてよい。このプロセスは、ロール・ツー・ロール（ｒｏｌｌ−ｔｏ−ｒｏｌｌ）法として実施されることが好ましい。（ａ）〜（ｉ）の全ての工程、および適切な場合は対応する予備工程を、基材または１回以上コーティングされた基材がロールから巻き戻され、１つ以上の工程または予備工程が実施される装置を通してガイドされ、そして適用された層の固化後に、一回以上コーティングされた基材または本発明の複合体が巻き上げられるような方法で、行うことが好ましい。複合体の巻き取りにおいて、層（Ｓ１’）もしくは（Ｓ４’）、または存在するポリマー層の接着または損傷を防ぐ中間層がロールに含まれることが好ましい。例えば、ポリエチレンテレフタレート不織布は、中間層（例えば、基材としても使用されるもの）として適切である。本発明による方法がロール・ツー・ロール法として実施される場合、ウェブ速度は、好ましくは１〜５００ｍｍ／秒、好ましくは２０〜５０ｍｍ／秒である。
【００７０】
本発明による方法により、本発明による複合体を得ることが可能である。したがって、本発明は、同様に、本発明による複合体を含むガス分離装置、または本発明に従って製造された複合体を提供するものである。
【００７１】
本発明による複合体および／または本発明に従って製造された複合体、特に過フッ素化ポリマーを含むかまたはそれのみからなる層を有する複合体は、ガス分離膜として、より好ましくはＣＯ２からのメタンの分離に使用できる。ガス分離膜として使用可能な本発明による好ましい複合体は、クリーンガスとしての二酸化炭素について、＞５０ＧＰＵ、好ましくは＞８０ＧＰＵかつ２００ＧＰＵ未満のガスフローを有する。
【００７２】
本発明の複合体は、比較的高いクリーンガス選択性と高い二酸化炭素流量とを兼ね備えているため、ガス分離用装置に使用することが好ましい。これにより、プラントでの対応する混合物の分離が効率的になり、したがって、対応する分離プロセスの経済的実行可能性が向上する。
【００７３】
本発明によるガス分離膜は、さらなるガス混合物の分離にも適していてもよい。より好ましくは、本発明の複合材料は、ＣＯ２からのメタン、ＣＯ２からのＨ２、Ｎ２からのＨ２、Ｎ２からのＯ２またはＣＨ４からのＨｅの分離、より好ましくはＣＯ２からのＣＨ４の分離に使用される。以下の表Ａは、過フッ素化ポリマーを含むかまたはそれのみからなる層が形成された過フッ素化ポリマーに応じて、各ガス混合物に対して達成できるクリーンガス選択性を示す。
【００７４】
【表Ａ】
2020111042.tif 000003
【００７５】
本発明は、例として、図１および図２に示される本発明による複合体の画像によって説明されるが、これらに限定されるものではない。
【図面の簡単な説明】
【００７６】
【図１】複合体Ｐ−ＶＫ−１１の断面のＳＥＭ画像である（実施例を参照）。種々の層（１）および（２）、ポリマー層（ＰＳ）／コーティング（ＰＢ）、および基材の繊維がはっきり見える。複合体と層（２）の寸法も示す。
【図２】複合体Ｐ−ＶＫ−１１の断面の拡大ＳＥＭ画像である（実施例を参照）。  ポリマーコーティング（ＰＢ）を含むポリマー層（ＰＳ）の構造がはっきり見えるポリマーコーティング（ＰＢ）およびポリマー層（ＰＳ）の寸法も示す。
【発明を実施するための形態】
【００７７】
本発明を以下の実施例により説明するが、これらに限定されない。
【００７８】
実施例
【表１ａ】
2020111042.tif 000004
【００７９】
【表１ｂ】
2020111042.tif 000005
【００８０】
実施例１：本発明による複合材料の製造
実施例１ａ：バインダー配合物Ｉの製造
２５０ｍｌビーカーに、最初に、エタノール（１４．２２ｇ）とホウ酸（２．８４ｇ）を入れ、マグネチックスターラーで互いに攪拌した。ホウ酸がほぼ溶解するとすぐに、ＧＬＹＥＯ（１８．１６ｇ）（ＧＬＹＭＯ１５．５ｇに相当）、ＴＥＯＳ（５．１４ｇ）、およびＭＴＥＳ（５．１４ｇ）を連続して添加することができた。（実験条件を変えるために、この部分は、各場合で変更しなければならなかった。）これがよく混合された後、水（０．０３ｇ）を加え、加水分解を開始した。混合物をマグネチックスターラーで１５時間攪拌した後、攪拌しながら第２の水（７．１ｇ）を加えた。このようにして調製されたシランバインダー配合物を、使用前に、「予備加水分解」が軽減するまでさらに５時間撹拌した。
【００８１】
実施例１ｂ：粒子配合物Ｉの製造
水（１１ｋｇ）をホッボック（ｈｏｂｂｏｃｋ）に入れた。回転させながら  Ｏｘ５０（５ｋｇ）を添加した。この混合物をゆっくりと１時間撹拌した。粒径をさらに小さくするために、混合物を６時間、１２Ｌ／時間の量でＵＩＰ  １０００超音波フローセルに導入した。粒径ｄ５０を、明細書で規定したように、＜６０ｎｍ未満として測定した。固形分は約３０質量％であった。
【００８２】
実施例１ｃ：コーティング組成物Ｉの製造
１０００ｍｌビーカーに、水（９７ｇ）、Ｄｏｌａｐｉｘ  ＣＥ６４（０．４４ｇ）、および６５質量％硝酸溶液（１．８４ｇ）を連続的に充填し、それらをマグネチックスターラーで互いに混合した。絶えず攪拌しながら、この混合物に、微粉砕アルミナ（２００ｇ）（ｃｔ１２００ＳＧ）を少しずつ加えた。
【００８３】
すべての成分が計量され、十分に混合された状態になったら、この分散液を超音波分散フィンガー（Ｈｉｅｌｓｃｈｅｒ  ＵＰ２００）で処理して、存在する凝集物を破壊した。エタノール（４２ｇ）をこの分散液に加えた後、この混合物を少なくともさらに１５時間攪拌した。１５時間経過した後、実施例１ｂに従って調製した３０％ＯＸ５０分散液（１３．５ｇ）と水（８．７４ｇ）、あるいはＡｅｒｏｓｉｌ  Ｏｘ５０（４ｇ）と水（１８ｇ）を加えた。続いて、調製されたシランバインダー配合物（５２．６ｇ）を添加し、分散液全体を、少なくとも１５時間、静止状態で再び熟成した。
得られたコーティング組成物は、５８．７％の固形分を有し、コーティング実験用にこの形態で利用することができる。
【００８４】
実施例１ｄ：バインダー配合物ＩＩの製造
２５０ｍｌビーカーに、最初に、エタノール（１０．４５ｇ）とホウ酸（０．８４ｇ）を入れ、マグネチックスターラーで互いに攪拌した。ホウ酸がほぼ溶解するとすぐに、ＧＬＹＥＯ（５．８９ｇ）、ＴＥＯＳ（５．０ｇ）、およびＭＴＥＳ（１０ｇ）を連続して添加することができた。（実験条件を変えるために、この部分は、各場合で変更しなければならなかった。）これがよく混合された後、水（０．０３ｇ）を加え、加水分解を開始した。混合物をマグネチックスターラー上で１時間攪拌した後、攪拌しながらさらに脱塩水（５．１９ｇ）を加えた。このようにして調製されたシランバインダー配合物ＩＩを、使用前に、さらに１５時間撹拌した。
【００８５】
実施例１ｅ：コーティング組成物ＩＩの製造
１０００ｍｌビーカーに、最初に、実施例１ｂのＯｘ５０分散液（１０１．３５ｇ）を充填し、次いで脱塩水（２９９．８８ｇ）と６５質量％硝酸溶液（３ｇ）を連続的に添加し、混合物をマグネチックスターラーで１５時間撹拌した。
【００８６】
調製された（シラン）バインダー配合物ＩＩ（３７．３９ｇ）およびエタノール（１５０．４ｇ）をこの分散液に添加した。その後、この混合物をさらに２日間撹拌した。
【００８７】
得られたコーティング組成物ＩＩは、約５．７％のＯｘ５０の固形分を有し、コーティング実験用にこの形態で利用することができる。
【００８８】
実施例１ｆ：コーティングプロセス
コーティングされるべき材料のストリップ（幅１０ｃｍ、長さ約１ｍ）（織物、不織布またはニット）を準備した。あるいは、ここで説明するコーティング操作の生成物を使用することもできる。ただし、この場合、後続の処理工程において常に同じ側が処理されることを確保する必要がある。
【００８９】
コーティングのために、成分調合済みの分散液（コーティング組成物ＩまたはＩＩをタンクに導入する。タンクには、材料ウェブがまたがる回転ロールがある。タンクの充填レベルを、ロールの円周の４５度だけが溶液に浸るように調整した。材料ウェブを適切に誘導し、かつ材料ウェブに沿って分散液が流れるのを防ぐために、ウェブ張力を材料ウェブ幅の０．１Ｎ／ｃｍ以上にした。材料ウェブを、室温かつ標準圧力で４２ｍｍ／秒の速度で分散液を通過させる。
【００９０】
コーティングの終了後、材料ウェブを換気の良い場所でさらに３０分間垂直に吊り下げ、その後、グリッド上にある乾燥キャビネットで１２０℃で１時間乾燥させ固化させた。
【００９１】
乾燥した材料ウェブを再度コーティングするか、または完成した複合体を、各試験または用途のために切断または打ち抜きによりサイズに切断してよい。
【００９２】
本発明の複合材料の製造のために、コーティング組成物Ｉで２回、コーティング組成物ＩＩで２回連続してコーティングを行った。すべての実施例で使用されるコーティング組成物ＩおよびＩＩは、同一であっても異なっていてもよい。最も適切なフィードストック（基材、コーティング組成物、粒子配合物、バインダー配合物など）を確認するために、予備実験において、コーティング組成物Ｉのみで適宜１回または２回以上コーティングを行った。対応する表には、コーティング操作の回数がそれぞれ記載されている。
【００９３】
実施例１による実験は、異なる粒子配合物、異なるコーティング組成物ＩおよびＩＩ、異なるバインダー混合物ＩおよびＩＩ、および異なるプロセスパラメータを使用して同様に実施された。表２ａ〜２ｌは、使用された原料と量、および各実験で使用されたプロセスパラメータを示す。
【００９４】
【表２ａ】
2020111042.tif 000006
【００９５】
【表２ｂ】
2020111042.tif 000007
【００９６】
【表２ｃ】
2020111042.tif 000008
【００９７】
【表２ｄ】
2020111042.tif 000009
【００９８】
【表２ｅ】
2020111042.tif 000010
【００９９】
【表２ｆ】
2020111042.tif 000011
【０１００】
【表２ｇ】
2020111042.tif 000012
【０１０１】
【表２ｈ】
2020111042.tif 000013
【０１０２】
【表２ｉ】
2020111042.tif 000014
【０１０３】
【表２ｊ】
2020111042.tif 000015
【０１０４】
【表２ｋ】
2020111042.tif 000016
【０１０５】
【表２ｌ】
2020111042.tif 000017
【０１０６】
実施例２：複合体の特性評価
実施例で製造された複合体を、以下に記載されるようにして特性評価した。結果を表３にまとめる。
【０１０７】
最小粗さ（Ｒｄｑ  ｍｉｎ）、最大粗さ（Ｒｄｑ  ｍａｘ）およびＳＤＱを上記で詳細に説明したようにして測定した。
【０１０８】
複合体Ａ〜Ｄ：
すべてのサンプルに、小さい粗さ（Ｒｄｑ  ｍｉｎ）を示す個々の領域がある。しかし、撮影された画像から、モノフィラメント織りが構造に関連する理由で一定の間隔で高さと深さを有すると推測することができた。したがって、この材料については今後の評価から除外する。
【０１０９】
滑らかさが最大である表面を実現するには、最初のセラミック層がすでに実質的に非常に均質でなければならない。したがって、「モノフィラメント織り」のような基材材料は、あまり適切ではないと思われる。
【０１１０】
ガラス繊維織物は非常に適しているが、フィラメント（個々の繊維間の隙間）の含浸が不十分であるため、これらはセラミック層にひびが入りやすい傾向がある。
【０１１１】
「湿式（ｗｅｔ−ｌａｉｄ）」不織布および紙は、（繊維の突出がなく）非常に滑らかな構造を特徴とし、したがって支持体として良好な適合性がある。ただし、太い個々の繊維を使用する場合は、繊維が実質的に非常に密集している（近い）ので、繊維間の隙間によく注意を払う必要がある。スパンボンド不織布およびメルトブロー不織布は、「乾式（ｄｒｙ−ｌａｉｄ）」ニードルフェルト不織布と同様に、適合性が劣る。したがって、特に適切な基材は、ＰＥＴ不織布および炭素繊維不織布である。
【０１１２】
さらに、個々のコーティング自体では十分に滑らかな表面が得られないため、多層構造を選択する必要がある。第１層は、特に、繊維の隙間を埋めるのに役立つ。その後、該層をより滑らかにする必要がある。それと同時に目指すのは、小さな粒子を使用することで細孔半径を小さくすることである。
【０１１３】
複合体Ｅ〜Ｊ：
種々の粒子による二重コーティングは、ｃｔ１２００ＳＧとＭＺＳ１が最適であることを示す。これらの場合、繊維の隙間の充填率が最も高く、その結果、表面が比較的均一になる。粒子が細かくかつ大きいと、繊維の隙間の充填が不十分となる（ｃｔ３０００ＳＧまたはＭＺＳ３）。
【０１１４】
ＭＺＳ１とＭＺＳ３の混合物も比較的良好な表面品質を提供するが、より大きな平均細孔半径と組み合わされる。１００ｎｍ未満の大きさの細孔を有する材料が、得られる膜表面として提供されるので、その後のさらなる作業は、特にｃｔ１２００ＳＧで行われた（ただし、ＭＺＳ１も同様に適切である）。
【０１１５】
複合体Ｋ〜Ｑ：
ｃｔ１２００ＳＧ表面に微細なＯｘ５０粒子のさらなる層を適用すると、平均細孔径が小さくなり、表面品質が向上する。シランバインダーの含有量に対する粒子含有量の組成の変化が生じた。
【０１１６】
バインダー含有量が非常に少ないと、バインダー含有量が多い場合よりも表面が不均一になる。しかし、含有量を２倍に増やすと、Ｓｄｑ値が低下する。Ａｅｒｏｓｉｌ  ＯＸ５０／シランバインダーの混合比が５０：５０（ｇ／ｇ）〜６５：３５（ｇ／ｇ）であることが最適である。
【０１１７】
複合体Ｒ〜Ｘ：
使用された粒子を比較すると、二酸化ケイ素粒子を含むシランバインダーが非常に良好な滑らかな表面をもたらすことにまず注目すべきである。しかし、粒子構造のせいで、Ａｅｒｏｓｉｌ  ９０およびＡｅｒｏｓｉｌ  ２００（凝集一次粒子）は、コーティングされる基礎構造の細孔に適合し、かつ最適な粒子（粒径）を有する酸化アルミニウムＡｌｕ  Ｃ．  Ｏｘ−５０のようには適切でない。
【０１１８】
二酸化チタンＰ２５は、選択した条件下でバインダーシステムで限られた程度でしか安定化できないため、非常に粗い表面を形成する。酸化ジルコニウム（Ｒｏｔｈ社製）は、Ｏｘ５０とほぼ同じくらい適切である。Ｌｅｖａｓｉｌは、非常に小さく、かつ非常に安定したＳｉＯ２粒子が有するが、これらは非常に小さいため、基礎構造の細孔に吸収される（ｃｔ１２００ＳＧ）。したがって、このサンプルの表面品質は、コーティングされていないｃｔ１２００ＳＧ表面の表面品質とほとんど差がない。
【０１１９】
複合体２Ａ〜２Ｈ：
親水化シラン混合物（ＴＥＯＳとＧＬＹＥＯの割合が高い）と疎水化シラン混合物（ＭＴＥＳの割合が高い）の両方が滑らかなコーティングをもたらすことを見出した。架橋ＴＥＯＳ成分の含有量が高く（ＴＥＯＳ含有量＞２５％）生成されたサンプルのみが、より低い表面品質を示した。
【０１２０】
結果は、選択した粒子システムに本質的に左右されないように見える。つまり、それぞれの粒子システムの傾向（絶対的な結果ではない）は同じである。
【０１２１】
表面が非常に親水性であるために水滴が吸収される場合、測定不能な接触角（ｎｍ）が表３に表示される。
【０１２２】
複合体２Ｉ〜２Ｋ：
アミノシランとの混合物の製造は、記載の形態では不可能である。サンプルを調製できるようにするために、シラン混合物を、事前に加水分解することなく、粒子分散液がすでに攪拌され加水分解された容器に導入する必要がある（ワンポット法）。さもなければ、予備加水分解物が固化（ゲル化）する。
【０１２３】
接着促進成分ＧＬＹＥＯのＡＭＥＯへの交換は、原則として可能である。より具体的には、この方法で（および確立された変更されたｐＨのおかげで）他の粒子システム（例えば、Ｐ２５）を使用することが容易にできる。
【０１２４】
種々のアルキルシラン（ＩＢＴＥＯ）は、ＭＴＥＳとは対照的に、凝集物を形成する傾向を高める。これにより、表面が非常に不均一になる。
【０１２５】
【表３】
2020111042.tif 000018
【０１２６】
実施例３：複合体を製造するための連続プロセス
本発明による複合体（Ａに類似）を、（例えば、支持アンワインダー、コーティングユニット、乾燥機および張力制御付きワインダーから構成されるＭａｔｔｈｉｓにより製造されるような）対応する製造システムにおける連続コーティングプロセスで製造するために、コーティング組成物ＢＭ−Ｉ−ａを、上記のような攪拌された７０Ｌステンレス鋼容器で１２５倍大きいバッチサイズで製造した。次に、これを、浸漬コーティング法により、幅約３０ｃｍ、長さ５００ｍ未満のポリエステル不織布支持体（０５−ＴＨ−６０Ｗ不織布）上に、材料ウェブ幅１Ｎ／ｃｍを超える張力を保持して、コーティングした。その過程で支持体も含浸した。これを、ディップコーターの約５０ｃｍ下流の空気循環オーブン（長さ５ｍ）に導入し、そこで複合材料を１４０℃で乾燥させた。材料ウェブ速度は１．５ｍ／分であった。
【０１２７】
材料ウェブを乾燥させた後、所定の張力で巻き取り、すべてのプロセスパラメータを保持したまま、別のコーティング操作で２回目の処理を行った。結果として得られた複合体Ｋ−ＶＫ−１（複合体Ａに類似）を、表４に規定されたパラメータによって記述する。
【０１２８】
ａ）親水性複合体
続いて、この複合体Ｋ−ＶＫ−１を、同一の機械パラメータで稼働する同一システムで約１０倍拡大したスケールで製造されたコーティング組成物ＢＭ−ＩＩ−ｅで２回コーティングした。結果として連続的に生成された複合体Ｋ−ＶＫ−２（複合体Ｒに類似）を、表４に規定されたパラメータによって記述する。
【０１２９】
ｂ）疎水性複合体
続いて、複合体Ｋ−ＶＫ−１を、同一の機械パラメータで稼働する同一システムで約１０倍拡大したスケールで製造されたコーティング組成物ＢＭ−ＩＩ−ｘで２回コーティングした。結果として連続的に生成された複合体Ｋ−ＶＫ−３（複合体２Ｈに類似）を、表４に規定されたパラメータによって記述する。
【０１３０】
【表４】
2020111042.tif 000019
【０１３１】
例４：ポリマー層を持つ複合体
ａ）過フッ素化ポリマーの種々の溶液の生成
コーティング用の種々の溶液を、製造業者から供給された対応するポリマーが適切な量の溶媒と混合されるように生成した。溶解操作を助けるために、すべてのポリマーが溶解するまで、混合物を数時間６０℃に加熱した。溶液を一晩冷却し、最後の未溶解成分（不純物）を除去するために、翌日、わずかに高い温度で５μｍのペーパーフィルターでろ過した。ろ過の完了後、溶液を数ヶ月間保管または処理してもよい。実施例４ａで生成された溶液の組成は、以下の表５から分かる。濃度を、Ｓａｒｔｏｒｉｕｓ社（ドイツ）製のＭＡ  １５０Ｑ残留物測定器で測定した。値は、１２０℃で乾燥した後の乾燥残留物［％］に対応する。粘度を、Ｍａｌｖｅｒｎ  Ｉｎｓｔｒｕｍｅｎｔｓ  Ｌｉｍｉｔｅｄ社（英国ウスターシャー州）製の回転式粘度計（モデル：Ｋｉｎｅｘｕｓ  ＫＮＸ２１１２ｍ）を使用して、せん断速度１００秒−１、温度２５℃で測定した。
【０１３２】
【表５】
2020111042.tif 000020
【０１３３】
ｂ）ポリマー溶液（ＰＬ−９）の生成
ヘキサメチルジシロキサン（９０ｇ）の中の成分Ａ（１０ｇ）（ＲＴＶ−６１５Ａ）を最初に丸底フラスコに入れ、６０℃に加熱した。所定の温度に達したら、ヘキサメチルジシロキサン（１０ｇ）の中の成分Ｂ（１ｇ）（ＲＴＶ−６１５Ｂ）を添加した。これらの条件下で非常によく混ざる成分を、２時間攪拌した後、放冷し、溶液中のヘキサメチルジシロキサンの含有量が９２重量％になるまでヘキサメチルジシロキサンで希釈し、粘度をチェックした。これは、初め１３ｍ・Ｐａｓであったが、時間とともに変化し、継続的に上昇した。この溶液を処理し、粘度が５〜５０ｍ・Ｐａｓの範囲になったらすぐに複合体をコーティングした。粘度を、Ｍａｌｖｅｒｎ  Ｉｎｓｔｒｕｍｅｎｔｓ  Ｌｉｍｉｔｅｄ社（英国ウスターシャー州）製の回転式粘度計（モデル：Ｋｉｎｅｘｕｓ  ＫＮＸ２１１２ｍ）を使用して、せん断速度１００秒−１、温度２５℃で測定した。理想的な処理時間のポットライフは、約２時間である。
【０１３４】
ｃ）ポリマー溶液（ＰＬ−１０）の生成
溶液Ａと溶液Ｂを１：１の（重量）比で組み合わせることにより、溶液を得た。溶液Ａは、９９．８重量％のビニルジメチルポリシロキサン／ビニル−ＱＭ樹脂混合物ＶＱＭ９０６と、０．２重量％の触媒５１１を含有した。溶液Ｂは、５２．９９重量％のビニル官能性ポリジメチルシロキサンＶＳ１６５．０００と、３８．９９重量％のＳｉＨ含有ポリジメチルシロキサン架橋剤１２０と、８重量％のビニルジメチルポリシロキサン／ビニル−ＱＭ樹脂混合物ＶＱＭ  ９０６と、０．０２重量％の禁止剤メチルブチノールを含有した。この混合物を、使用する溶液が８５重量％のヘキサメチルジシロキサン含有量と９ｍ・Ｐａｓの粘度を有するように、使用直前にヘキサメチルジシロキサンで希釈した。後者を、Ｍａｌｖｅｒｎ  Ｉｎｓｔｒｕｍｅｎｔｓ  Ｌｉｍｉｔｅｄ社（英国ウスターシャー州）製の回転粘度計（モデル：Ｋｉｎｅｘｕｓ  ＫＮＸ２１１２ｍ）を使用して、せん断速度１００秒−１、温度２５℃で測定した。
【０１３５】
ｄ）ポリマー溶液（ＰＬ−１１）の生成
ヘキサメチルジシロキサン（９０ｇ）中の成分Ａ（１０ｇ）（ＲＴＶ−６１５Ａ）を最初に丸底フラスコに入れ、６０℃に加熱した。所定の温度に達したら、ヘキサメチルジシロキサン（１０ｇ）中の成分Ｂ（１ｇ）（ＲＴＶ−６１５Ｂ）を添加した。これらの条件下で非常によく混ざる成分を、２時間攪拌した後、放冷し、溶液中のヘキサメチルジシロキサンの含有量が９５重量％になるまで希釈し、粘度をチェックした。これは、初め６ｍ・Ｐａｓであったが、時間とともに変化し、継続的に上昇した。この溶液を処理し、粘度が５〜５０ｍ・Ｐａｓの範囲になったらすぐに複合体をコーティングした。後者を、Ｍａｌｖｅｒｎ  Ｉｎｓｔｒｕｍｅｎｔｓ  Ｌｉｍｉｔｅｄ社（英国ウスターシャー州）製の回転粘度計（モデル：Ｋｉｎｅｘｕｓ  ＫＮＸ２１１２ｍ）を使用して、せん断速度１００秒−１、温度２５℃で測定した。理想的な処理時間のポットライフは、約２時間である。
【０１３６】
ｅ）ポリマー溶液（ＰＬ−１２）の生成
ｃ）のようにして生成された溶液を、ヘキサメチルジシロキサンが９２重量％ではなく９５重量％になるまで、ヘキサメチルジシロキサンで希釈した。２時間均質化した後、これをコーティングに使用した。
【０１３７】
ｆ）ポリマー溶液（ＰＬ−１３）の生成
Ｅｖｏｎｉｋ  Ｒｅｓｏｕｒｃｅ  Ｅｆｆｉｃｉｅｎｃｙ  ＧｍｂＨ社製のＲＣシリコーンタイプ７０２（７０ｇ）とＲＣシリコーンタイプ９０２（３０ｇ）の混合物を、Ｏｂｅｒｍｅｉｅｒ  ＧｍｂＨ社製のイソプロパノール（９００ｇ）と激しく攪拌しながら混合し、Ｅｖｏｎｉｋ  Ｒｅｓｏｕｒｃｅ  Ｅｆｆｉｃｉｅｎｃｙ  ＧｍｂＨ社製の光開始剤タイプ１８（２ｇ）を添加した。この溶液を２日以内に処理されるか、または暗所でよく密封して保管した。
【０１３８】
ｇ）ポリマーによる複合体のコーティング
複合体を、乾燥キャビネット内で１００℃で少なくとも２時間予備乾燥し、実施例１ｆですでに説明したようにして浸漬コーティング法でコーティングした。この目的のために、Ｚｅｈｎｔｎｅｒ社製の自動フィルム延伸装置を改造し、滑車機構を使用して、コーティングされるべきウェブ材料を、規定速度４２ｍｍ／秒で垂直に上方に引っ張り、浸漬コーティング装置から外す。浸漬コーティング装置では、材料ウェブの片側がロールを介して偏向し、したがってコーティング溶液と接触せず、材料ウェブの他方側が、溶液が充填されたタンクを通って運ばれる。
【０１３９】
コーティングのために、成分調合済みの混合溶液を、材料ウェブがまたがる回転ロールを有するタンクに導入した。タンクの充填レベルを、ロールの円周の４５度だけが溶液に浸るように調整した。材料ウェブを適切に誘導し、かつ材料ウェブに沿って溶液が流れるのを防ぐために、ウェブ張力を材料ウェブ幅の約０．１Ｎ／ｃｍにした。材料ウェブを、室温かつ標準圧力で４２ｍｍ／秒の速度で溶液を通過させた。コーティングが完了した後、材料ウェブを、溶媒が大幅に蒸発するように、装置内でさらに１５分間室温で懸濁した。
【０１４０】
材料ウェブを乾燥キャビネット内で１２０℃で一晩乾燥させた後、特性評価した。使用した複合体とコーティング溶液の相関関係を表６に示す。
【０１４１】
種々の複合材料のうちいくつかは、１００℃で予備乾燥されるのではなく、コロナで処理された。この目的のために、複合体の前面を上向きにして、非導電性材料であるＳｏｊｉｔｚ社製のＰＥＴ不織布０５−ＴＨ−６０Ｗに固定し、コロナ処理システム（Ｓｏｆｔａｌ社（ハンブルク）製）を１．５ｍ／分の速度で通して搬送した。コロナ処理の出力はさまざまに調整されてよい。実験設定も同様に表６に示す。
【０１４２】
ＲＣシリコーンを使用した場合、乾燥後、溶媒が除去されるとすぐに、１．５ｍ／分のバス速度でＵＶ光（Ｅｌｔｏｓｃｈ社（ハンブルク）のＬＡＢ  ２００ＵＶ実験室ＵＶ装置）で硬化させた。
【０１４３】
すべての複合体について、ＣＯ２／ＣＨ４のクリーンガス選択性とＣＯ２の流量の測定（上記で規定したとおりに実施）によって特性評価した。
【０１４４】
【表６】
2020111042.tif 000021
【０１４５】
図１および図２は、異なる倍率での複合体Ｐ−ＶＫ−１１の断面のＳＥＭ画像を示す。
【０１４６】
複合体Ｐ−ＶＫ−９〜Ｐ−ＶＫ−１３は、比較的高いクリーンガス選択性と二酸化炭素の高流量を兼ね備えているため、ガス分離用の装置に使用することが好ましい。これにより、対応する混合物を分離するためのプラントでの使用が効率的になり、したがって、対応する分離プロセスの経済的実行可能性が向上する。
【０１４７】
複合体Ｐ−ＶＫ１１〜Ｐ−ＶＫ−１３は、さらに、複合体の取り扱いに関し非常に優れた耐性を備えている。これにより、ガス混合物分離装置への導入時に起こり得る複合体の欠損または損傷の可能性が減少する。典型的な欠損または損傷は、ねじれ、または鋭利な物体による処理を原因とするセラミックの破壊である。
【０１４８】
すべての複合体Ｐ−ＶＫ−１〜１３は、柔軟性があり、直径１５ｍｍまでのバーまたはチューブの周りに損傷なく巻き付けることができる。複合体Ｐ−ＶＫ−１１〜Ｐ−ＶＫ−１３は、損傷なく最小直径５ｍｍまで巻き付けることができる。対応する複合体が損傷を受けないことは、処理の前後でクリーンガス選択性が同じであることを測定することにより、簡単に実証できる。この場合、クリーンガス選択性が２単位低下すると、「複合体の欠損」と評価される。
【０１４９】
複合体の柔軟性のおかげで、これらは、非常に簡単な方法で、平膜の典型的なモジュール形態で導入可能であり、スパイラル巻きモジュール、プレートおよびフレームモジュール、ポケットモジュール、および平膜用に設計された他の装置での使用に特に適する。
【０１５０】
複合体Ｐ−ＶＫ−１〜１３のセラミック構造により、その厚さおよび多孔性は、圧縮応力下で実質的に変化しない。これは、高い圧縮応力下であっても、複合体全体にとって重要であり、ＧＰＵで実質的に一定のフロー性能を発揮し、さらに、圧縮された多孔質構造によって高圧になってもフローが減少しない。
【０１５１】
これらの特性を測定するために、複合体（Ｐ−ＶＫ−４）を直径３５ｍｍの円形サンプルとして切り出し、油圧プレスで最大５２バールの圧力をかけ、同時に厚さを測定した（ＩＮＳＴＲＯＮ社製の測定機器）。厚さを圧縮圧力の関数としてプロットしたダイアグラムを使用して、圧縮応力と緩和を複数回サイクルした後、弾性成分の厚さの変化を計算できる。これは、この複合体ではわずか６％である。
【図１】
2020111042.tif 000022
【図２】
2020111042.tif 000023
【外国語明細書】
2020111042.tif 000024
2020111042.tif 000025
2020111042.tif 000026
2020111042.tif 000027
2020111042.tif 000028
2020111042.tif 000029
2020111042.tif 000030
2020111042.tif 000031
2020111042.tif 000032
2020111042.tif 000033
2020111042.tif 000034
2020111042.tif 000035
2020111042.tif 000036
2020111042.tif 000037
2020111042.tif 000038
2020111042.tif 000039
2020111042.tif 000040
2020111042.tif 000041
2020111042.tif 000042
2020111042.tif 000043
2020111042.tif 000044
2020111042.tif 000045
2020111042.tif 000046
2020111042.tif 000047
2020111042.tif 000048
2020111042.tif 000049
2020111042.tif 000050
2020111042.tif 000051
2020111042.tif 000052
2020111042.tif 000053
2020111042.tif 000054
2020111042.tif 000055
2020111042.tif 000056
2020111042.tif 000057
2020111042.tif 000058
2020111042.tif 000059
2020111042.tif 000060
2020111042.tif 000061
【図1】
2020111042.tif 000062
【図2】
2020111042.tif 000063